(57)【要約】【課題】耐寒性、耐熱性、接着性、耐屈曲疲労性、耐摩耗性を損なうことなく、エチレン−α−オレフィンエラストマーを主成分とする伝動ベルト用ゴム組成物の硬化物において、硬度及びモジュラスを高める。【解決手段】エチレン−α−オレフィンエラストマーを含むゴム成分と、α，β−不飽和カルボン酸金属塩と、酸化マグネシウムと、有機過酸化物と、無機充填剤とを含み、前記酸化マグネシウムの割合を、前記ゴム成分１００質量部に対して２〜２０質量部、前記α，β−不飽和カルボン酸金属塩１００質量部に対して５質量部以上に調整されたゴム組成物の硬化物で伝動ベルトを形成する。前記α，β−不飽和カルボン酸金属塩の割合は、ゴム成分１００質量部に対して５〜４０質量部程度であってもよい。前記伝動ベルトは、ＣＶＴ駆動用として使用されるローエッジコグドＶベルトなどの伝動ベルトとして利用できる。【選択図】図１
2018141554.tif 000002
【特許請求の範囲】
【請求項１】
エチレン−α−オレフィンエラストマーを含むゴム成分と、α，β−不飽和カルボン酸金属塩と、酸化マグネシウムと、有機過酸化物と、無機充填剤とを含むゴム組成物の硬化物を含む伝動ベルトであって、前記酸化マグネシウムの割合が、前記ゴム成分１００質量部に対して２〜２０質量部であり、かつ前記α，β−不飽和カルボン酸金属塩１００質量部に対して５質量部以上である伝動ベルト。
【請求項２】
α，β−不飽和カルボン酸金属塩の割合が、ゴム成分１００質量部に対して５〜４０質量部である請求項１記載の伝動ベルト。
【請求項３】
有機過酸化物の割合が、ゴム成分１００質量部に対して２〜６質量部である請求項１又は２記載の伝動ベルト。
【請求項４】
酸化マグネシウムの割合が、α，β−不飽和カルボン酸金属塩１００質量部に対して５〜３００質量部である請求項１〜３のいずれか一項に記載の伝動ベルト。
【請求項５】
ゴム成分が、８０質量％以上のエチレン−α−オレフィンエラストマーを含み、かつ前記エチレン−α−オレフィンエラストマーが、８０質量％以上のエチレン−プロピレン−ジエン三元共重合体を含む請求項１〜４のいずれか一項に記載の伝動ベルト。
【請求項６】
α，β−不飽和カルボン酸金属塩が、メタクリル酸亜鉛及びアクリル酸亜鉛から選択される少なくとも一方である請求項１〜５のいずれか一項に記載の伝動ベルト。
【請求項７】
無機充填剤が、カーボンブラックを含み、かつ前記無機充填剤の割合が、ゴム成分１００質量部に対して４０〜１００質量部である請求項１〜６のいずれか一項に記載の伝動ベルト。
【請求項８】
無機充填剤が、さらにシリカを含み、かつカーボンブラックと前記シリカとの質量比が、前者／後者＝６０／４０〜９９／１である請求項７記載の伝動ベルト。
【請求項９】
ゴム組成物が、さらに酸化亜鉛を含む請求項１〜８のいずれか一項に記載の伝動ベルト。
【請求項１０】
ゴム組成物の硬化物において、ゴム硬度（ＪＩＳ−Ａ）が９１〜９８度である請求項１〜９のいずれか一項に記載の伝動ベルト。
【請求項１１】
ゴム組成物が、さらに短繊維を含み、前記短繊維の割合が、ゴム成分１００質量部に対して２０〜４０質量部である請求項１〜１０のいずれか一項に記載の伝動ベルト。
【請求項１２】
短繊維が、アラミド短繊維である請求項１１記載の伝動ベルト。
【請求項１３】
ゴム組成物が短繊維を含み、ゴム組成物の硬化物において、短繊維の配向方向に直交する方向の曲げ応力が８〜１５ＭＰａである請求項１〜１２のいずれか一項に記載の伝動ベルト。
【請求項１４】
ＣＶＴ駆動用として使用されるローエッジコグドＶベルトである請求項１〜１３のいずれか一項に記載の伝動ベルト。
【発明の詳細な説明】
【技術分野】
【０００１】
本発明は、高硬度及び高モジュラス化を実現できるエチレン−α−オレフィンエラストマーを含むゴム組成物の硬化物を含む伝動ベルトに関する。
【背景技術】
【０００２】
動力伝達手段として、摩擦伝動ベルトや歯付ベルトが古くから利用されている。例えば、自動車エンジンの補機駆動用としてＶベルトやＶリブドベルトが、ＯＨＣ（オーバーヘッドカムシャフト）駆動用として歯付ベルトが、ＣＶＴ（無段変速）駆動用としてローエッジコグドＶベルトなどが汎用されている。これらの用途において、近年、伝達動力の増大やレイアウトのコンパクト化の要求が厳しくなっており、さらに高温や低温条件下での使用に耐えうる製品開発が望まれている。特に、スノーモービルなどのＣＶＴ駆動用として用いられるローエッジコグドＶベルトにおいては、始動時は低温である一方で駆動時はエンジンの発熱に晒されて高温となるため、低温から高温までの幅広い温度領域に耐え得るゴム組成物が求められる。また、ゴム組成物と心線や補強布などの繊維部材との剥離を抑えるための接着性の高さや、コンパクト化のために小径プーリにも対応し得る耐屈曲疲労性が求められる。さらに、プーリとの接触による摩耗にも耐え得る耐摩耗性の高さや、プーリからの側圧に耐え得る耐側圧性の高さも求められる。また、歯付ベルトにおいても、コンパクト化のためにベルト幅を小さくすることが要求され、これに対応するために歯ゴムの高硬度、高モジュラス化が求められている。このような様々な要求に対応するため、ゴム組成物を構成するエラストマーとして、エチレン−α−オレフィンエラストマーの使用が増加している。
【０００３】
エチレン−α−オレフィンエラストマーは、主鎖に不飽和結合を有さないため、耐熱性や耐候性が高い特徴を有している。さらに、エチレン−α−オレフィンエラストマーは、極性基も有さないため、短繊維やカーボンブラックをはじめとする補強剤の高充填が可能であり、高硬度、高モジュラス化が比較的容易であるという特徴なども有している。しかし、エチレン−α−オレフィンエラストマーに補強剤を高充填すると、次のような欠点を有している。すなわち、カーボンブラックを多量に添加した場合、ベルトの屈曲に伴う発熱が大きくなり、耐久性が低下し易くなる。また、短繊維を多量に添加した場合には、分散不良が起き易く、亀裂発生の原因となり易い。そのため、補強剤の配合量を比較的少なくしながら、硬度やモジュラスを高める配合が種々検討されてきた。
【０００４】
例えば、ＷＯ９６／１３５４４（特許文献１）には、エチレン含量が５５〜７８重量％のエチレン−α−オレフィンエラストマー１００重量部と、α，β−不飽和有機酸の金属塩１〜３０重量部と、補強剤０〜２５０重量部（好ましくは２５〜１００重量部）とを含むエラストマー組成物をフリーラジカル供与体によって架橋した架橋体を含むベルト（同期ベルト、Ｖベルト、Ｖリブドベルト）が開示されている。前記補強剤としては、カーボンブラック、炭酸カルシウム、タルク、クレイ、含水シリカが記載されている。
【０００５】
ＷＯ９７／２２６６２（特許文献２）には、エチレン含量５０〜６５重量％及びジエン含量１０重量％未満のエチレン−プロピレン−ジエン三元共重合体（ＥＰＤＭ）１００重量部に対して、α，β−不飽和カルボン酸の金属塩３２〜１００重量部及びフィラー０〜３０重量部を配合し、過酸化物架橋した架橋体を含む伝動ベルト（Ｖリブドベルト、歯付ベルト）が開示されている。この文献には、前記フィラーとして、ケイ酸塩;アルミニウム、カルシウム又はマグネシウムの酸化物又は炭酸塩などの白色フィラーが記載されている。実施例では、ＥＰＤＭ１００重量部に対して、ジアクリル酸亜鉛４０〜６０重量部、白色フィラー１０重量部、カーボンブラック２５重量部、ジクミルハイドロパーオキサイド５重量部を含む組成物が調製されている。
【０００６】
ＷＯ２０１０／０４７０２９（特許文献３）には、エチレン含量６６〜８５質量％のエチレンプロピレンジエンモノマーゴム等を５質量％以上４０質量％未満含むエチレン−α−オレフィンエラストマー１００質量部に対し、α，β−不飽和カルボン酸金属塩３２〜１００質量部を含む組成物を有機過酸化物で架橋した架橋体を含む伝動ベルトが開示されている。この文献には、伝動ベルトとして、平ベルト、ＶベルトやＶリブドベルトなどの摩擦伝動ベルト、歯付ベルトなどの噛み合い伝動ベルトが記載されている。実施例では、エチレン−α−オレフィンエラストマー１００質量部に対し、ジ（メタ）アクリル酸金属塩３２．２〜１００質量部、カーボンブラック５０質量部、酸化亜鉛５質量部、有機過酸化物６質量部を含む組成物が調製されている。
【０００７】
特許文献１〜３では、エチレン−α−オレフィンエラストマーのエチレン含量を一定の範囲に規定した上で、求められる性能を有するゴム組成物となるように有機酸金属塩の添加量を調整していると推定できる。しかし、これらの組成物では、エチレン成分による結晶性と有機酸金属塩による架橋とのバランスを調整しているに過ぎず、ベルトを形成しても、耐寒性、耐熱性、接着性、耐屈曲疲労性、耐摩耗性など伝動ベルトに要求される種々の要求を同時に満足することはできない。
【０００８】
特開２００３−３１４６１６号公報（特許文献４）には、エチレン−α−オレフィンエラストマーと水素化ニトリルゴムとからなるゴム成分１００重量部に対して、有機酸金属塩モノマー２０〜４０重量部及び短繊維５〜３５重量部を含む組成物をパーオキサイドで架橋した架橋体を含む高負荷伝動ベルト（コグドＶベルト、ハイブリッドＶベルト）が開示されている。実施例では、ＥＰＤＭ及び水素化ニトリルゴム１００重量部に対して、ジメタクリル酸亜鉛１０〜５０重量部、短繊維２０重量部、酸化亜鉛１０重量部、シリカ２０重量部、パーオキサイド７重量部を含む組成物が調製されている。
【０００９】
しかし、特許文献４の組成物では、耐クラック性を高めるために、エチレン−α−オレフィンエラストマーに水素化ニトリルゴムをブレンドしているが、耐寒性などのエチレン−α−オレフィンエラストマーの特性が低下してしまい、良くも悪くも中庸な性能となる。また、海島構造の不均質な組成物となるため、特に経時劣化時のセパレーションが懸念される。
【００１０】
特開２００２−２５７１９９号公報（特許文献５）には、クロロプレンゴムを主材ゴムとし、金属酸化物及び有機過酸化物並びにα，β−不飽和脂肪酸金属塩を含む組成物を有機過酸化物で架橋した架橋体を含む動力伝動用ベルト（Ｖリブドベルト、Ｖベルト、コグドＶベルト、平ベルト）が開示されている。この文献には、金属酸化物として、酸化亜鉛、酸化マグネシウム、酸化カルシウムが例示され、金属酸化物の機能として、架橋剤としての機能、受酸剤として機能（金型の腐食防止）が記載されている。実施例では、クロロプレンゴム１００質量部に対して、アクリル酸アルミニウム５〜２０質量部、酸化マグネシウム４質量部、酸化亜鉛５質量部及び有機過酸化物を含む組成物を用いた、Ｖリブドベルトが開示されている。
【００１１】
しかし、特許文献５では、クロロプレンゴムを含む伝動ベルトの粘着摩耗改善を課題としており、クロロプレンゴムとは構造及び特性が大きく異なるエチレン−α−オレフィンエラストマーの課題については記載されていない。さらに、クロロプレンゴムの耐寒性、耐熱性、耐候性は、エチレン−α−オレフィンエラストマーには及ばず、ローエッジコグドＶベルトなどにおける昨今の厳しい使用環境においては不十分である。
【００１２】
すなわち、前記特許文献では、昨今の伝動ベルトに求められる性能を十分に満足することはできない。特に、ゴムの硬度及びモジュラスと、接着性や、ベルトに要求される耐屈曲疲労性及び幅広い温度域での耐久性（特に接着性及び耐屈曲疲労性）とは、トレードオフの関係にあり、両立が困難であった。
【先行技術文献】
【特許文献】
【００１３】
【特許文献１】ＷＯ９６／１３５４４（請求の範囲、第１０頁２１〜２５行、図１〜３）
【特許文献２】ＷＯ９７／２２６６２（請求の範囲、第３頁１４〜１７行、第３頁下から２行〜第４頁１行、実施例）
【特許文献３】ＷＯ２０１０／０４７０２９（請求の範囲、段落［００３９］、実施例）
【特許文献４】特開２００３−３１４６１６号公報（請求項１、図１及び３、実施例）
【特許文献５】特開２００２−２５７１９９号公報（請求項１、段落［００２２］、実施例）
【発明の概要】
【発明が解決しようとする課題】
【００１４】
本発明の目的は、耐寒性、耐熱性、接着性、耐屈曲疲労性、耐摩耗性を損なうことなく、エチレン−α−オレフィンエラストマーを主成分とするゴム組成物の硬化物の硬度及びモジュラスを高めることができるゴム組成物の硬化物を含む伝動ベルトを提供することにある。
【課題を解決するための手段】
【００１５】
本発明者らは、前記課題を達成するため鋭意検討した結果、エチレン−α−オレフィンエラストマーと、α，β−不飽和カルボン酸金属塩と、酸化マグネシウムと、有機過酸化物と、無機充填剤とを組み合わせ、さらに前記酸化マグネシウムの割合を調整することにより、耐寒性、耐熱性、接着性、耐屈曲疲労性、耐摩耗性を損なうことなく、エチレン−α−オレフィンエラストマーを主成分とする伝動ベルト用ゴム組成物の硬化物の硬度及びモジュラスを高めることができることを見出し、本発明を完成した。
【００１６】
すなわち、本発明の伝動ベルトは、エチレン−α−オレフィンエラストマーを含むゴム成分と、α，β−不飽和カルボン酸金属塩と、酸化マグネシウムと、有機過酸化物と、無機充填剤とを含むゴム組成物の硬化物を含む伝動ベルトであって、前記酸化マグネシウムの割合が、前記ゴム成分１００質量部に対して２〜２０質量部であり、かつ前記α，β−不飽和カルボン酸金属塩１００質量部に対して５質量部以上である。前記α，β−不飽和カルボン酸金属塩の割合は、ゴム成分１００質量部に対して５〜４０質量部程度であってもよい。前記有機過酸化物の割合は、ゴム成分１００質量部に対して２〜６質量部程度であってもよい。前記酸化マグネシウムの割合は、α，β−不飽和カルボン酸金属塩１００質量部に対して５〜３００質量部程度であってもよい。前記ゴム成分は、８０質量％以上のエチレン−α−オレフィンエラストマーを含んでいてもよい。前記エチレン−α−オレフィンエラストマーは、８０質量％以上のエチレン−プロピレン−ジエン三元共重合体を含んでいてもよい。前記α，β−不飽和カルボン酸金属塩は、メタクリル酸亜鉛及びアクリル酸亜鉛から選択される少なくとも一方であってもよい。前記無機充填剤は、カーボンブラックを含んでいてもよい。前記無機充填剤の割合は、ゴム成分１００質量部に対して４０〜１００質量部程度であってもよい。前記無機充填剤は、さらにシリカを含んでいてもよい。前記カーボンブラックと前記シリカとの質量比は、前者／後者＝６０／４０〜９９／１程度であってもよい。前記ゴム組成物は、さらに酸化亜鉛を含んでいてもよい。前記ゴム組成物の硬化物は、硬化物のゴム硬度（ＪＩＳ−Ａ）が９１〜９８度程度であってもよい。前記ゴム組成物は、さらに短繊維を含んでいてもよい。前記短繊維の割合は、ゴム成分１００質量部に対して２０〜４０質量部程度であってもよい。前記短繊維は、アラミド短繊維であってもよい。前記ゴム組成物は、短繊維を含み、ゴム組成物の硬化物において、前記短繊維の配向方向に直交する方向の曲げ応力が８〜１５ＭＰａ程度であってもよい。本発明の伝動ベルトは、ＣＶＴ駆動用として使用されるローエッジコグドＶベルトであってもよい。
【００１７】
なお、本明細書及び特許請求の範囲において、「配向方向に直交する方向」は、完全に直交する方向である必要はなく、直交方向±５°の範囲の方向であってもよい。
【発明の効果】
【００１８】
本発明では、エチレン−α−オレフィンエラストマーと、α，β−不飽和カルボン酸金属塩と、酸化マグネシウムと、有機過酸化物と、無機充填剤との組み合わせにおいて、前記酸化マグネシウムの割合が調整されているため、耐寒性、耐熱性、接着性、耐屈曲疲労性、耐摩耗性を損なうことなく、エチレン−α−オレフィンエラストマーを主成分とするゴム組成物の硬化物の硬度及びモジュラスを高めることができる。そのため、伝達動力の増大やレイアウトのコンパクト化の要求が厳しいローエッジコグドＶベルトや歯付ベルトなどの伝動ベルト、特に、ＣＴＶ駆動用として使用されるローエッジコグドＶベルトに利用できる。
【図面の簡単な説明】
【００１９】
【図１】図１は、本発明の伝動ベルト（ローエッジコグドＶベルト）の一例を示す概略斜視図である。
【図２】図２は、図１の伝動ベルトをベルト長手方向に切断した概略断面図である。
【図３】図３は、実施例で得られた伝動ベルトの曲げ応力の測定方法を説明するための概略図である。
【図４】図４は、実施例で得られた伝動ベルトの耐久走行試験を説明するための概略図である。
【図５】図５は、実施例で作製されたダブルコグドＶベルトの概略斜視図である。
【発明を実施するための形態】
【００２０】
［ゴム組成物］
本発明の伝動ベルトは、エチレン−α−オレフィンエラストマーを含むゴム成分と、α，β−不飽和カルボン酸金属塩と、酸化マグネシウムと、有機過酸化物と、無機充填剤とを含むゴム組成物の硬化物を含んでいればよい。
【００２１】
（ゴム成分）
ゴム成分は、耐寒性、耐熱性、耐候性に優れる点から、エチレン−α−オレフィンエラストマーを含むことが好ましい。
【００２２】
エチレン−α−オレフィンエラストマー（エチレン−α−オレフィン系ゴム）としては、例えば、エチレン−α−オレフィンゴム、エチレン−α−オレフィン−ジエンゴムなどが挙げられる。
【００２３】
エラストマーを構成するα−オレフィンとしては、例えば、プロピレン、ブテン、ペンテン、メチルペンテン、ヘキセン、オクテンなどの鎖状α−Ｃ３−１２オレフィンなどが挙げられる。これらのα−オレフィンは、単独で又は二種以上組み合わせて使用できる。これらのα−オレフィンのうち、プロピレンなどのα−Ｃ３−４オレフィン（特にプロピレン）が好ましい。
【００２４】
エラストマーを構成するジエンモノマーとしては、通常、非共役ジエン系単量体、例えば、ジシクロペンタジエン、メチレンノルボルネン、エチリデンノルボルネン、１，４−ヘキサジエン、シクロオクタジエンなどが例示できる。これらのジエンモノマーは、単独で又は二種以上組み合わせて使用できる。これらのジエンモノマーのうち、エチリデンノルボルネン、１，４−ヘキサジエン（特に、エチリデンノルボルネン）が好ましい。
【００２５】
代表的なエチレン−α−オレフィンエラストマーとしては、例えば、エチレン−α−オレフィンゴム［エチレン−プロピレンゴム（ＥＰＭ）、エチレン−ブテンゴム（ＥＢＭ）、エチレン−オクテンゴム（ＥＯＭ）など］、エチレン−α−オレフィン−ジエンゴム［エチレン−プロピレン−ジエン三元共重合体（ＥＰＤＭ）］などが例示できる。これらのエチレン−α−オレフィンエラストマーは、単独で又は二種以上組み合わせて使用できる。
【００２６】
これらのエチレン−α−オレフィンエラストマーのうち、耐寒性、耐熱性、耐候性に優れる点から、エチレン−α−Ｃ３−４オレフィン−ジエン三元共重合体ゴムなどのエチレン−α−オレフィン−ジエン三元共重合体ゴムが好ましく、ＥＰＤＭが特に好ましい。そのため、ＥＰＤＭの割合は、エチレン−α−オレフィンエラストマー全体に対して５０質量％以上であってもよく、好ましくは８０質量％以上、さらに好ましく９０質量％以上（特に９５質量％）であり、１００質量％（ＥＰＤＭのみ）であってもよい。
【００２７】
エチレン−α−オレフィンエラストマーにおいて、エチレンとα−オレフィンとの割合（質量比）は、前者／後者＝４０／６０〜９０／１０、好ましくは４５／５５〜８５／１５（例えば５０／５０〜８０／２０）、さらに好ましくは５２／４８〜７０／３０（特に５５／４５〜６０／４０）程度であってもよい。
【００２８】
エチレン−α−オレフィンエラストマーがジエンモノマーを含む場合、ジエンモノマーの割合は、エラストマー全体に対して１〜１５質量％程度の範囲から選択でき、例えば１．５〜１２質量％、好ましくは２〜１０質量％（特に２．５〜５質量％）程度であってもよい。
【００２９】
なお、ジエンモノマーを含むエチレン−α−オレフィンエラストマーのヨウ素価は、例えば３〜４０、好ましくは５〜３０、さらに好ましくは１０〜２０程度であってもよい。ヨウ素価が小さすぎると、ゴム組成物の加硫が不十分になって摩耗や粘着が発生し易く、逆にヨウ素価が大きすぎると、ゴム組成物のスコーチが短くなって扱い難くなると共に耐熱性が低下する傾向がある。
【００３０】
ゴム成分は、本発明の効果を損なわない範囲であれば、エチレン−α−オレフィンエラストマーに加えて、他のゴム成分、例えば、ジエン系ゴム［天然ゴム、イソプレンゴム、ブタジエンゴム、クロロプレンゴム、スチレンブタジエンゴム（ＳＢＲ）、ビニルピリジン−スチレン−ブタジエン共重合体ゴム、アクリロニトリルブタジエンゴム（ニトリルゴム）；水素化ニトリルゴム（水素化ニトリルゴムと不飽和カルボン酸金属塩との混合ポリマーを含む）などの前記ジエン系ゴムの水添物など］、オレフィン系ゴム（ポリオクテニレンゴム、エチレン−酢酸ビニル共重合体ゴム、クロロスルホン化ポリエチレンゴム、アルキル化クロロスルホン化ポリエチレンゴムなど）、エピクロルヒドリンゴム、アクリル系ゴム、シリコーンゴム、ウレタンゴム、フッ素ゴムなどを含んでいてもよい。
【００３１】
エチレン−α−オレフィンエラストマーの割合は、ゴム成分全体に対して５０質量％以上であればよく、好ましくは８０質量％以上、さらに好ましくは９０質量％以上（特に９５質量％以上）であり、１００質量％（ゴム成分がエチレン−α−オレフィンエラストマーのみ）であってもよい。エチレン−α−オレフィンエラストマーの割合が少なすぎると、耐寒性や耐熱性が低下する虞がある。
【００３２】
（α，β−不飽和カルボン酸金属塩）
α，β−不飽和カルボン酸金属塩とは、１又は２以上のカルボキシル基を有する不飽和カルボン酸と金属とがイオン結合した化合物であってもよい。不飽和カルボン酸としては、（メタ）アクリル酸、クロトン酸などの不飽和モノカルボン酸、マレイン酸、フマル酸、イタコン酸、シトラコン酸などの不飽和ジカルボン酸などが挙げられる。これらの不飽和カルボン酸は、単独で又は二種以上組み合わせて使用できる。これらの不飽和カルボン酸のうち、（メタ）アクリル酸などの不飽和モノカルボン酸が好ましい。
【００３３】
金属としては、例えば、周期表第２族金属（マグネシウム、カルシウムなど）、第４族金属（チタン、ジルコニウムなど）、第８族金属（鉄など）、第１０族金属（ニッケルなど）、第１１族金属（銅など）、第１２族金属（亜鉛など）、第１３族金属（アルミニウムなど）、第１４族金属（鉛など）などの多価金属などが挙げられる。これらの金属は、単独で又は二種以上組み合わせて使用できる。これらの金属のうち、多価金属、例えば、マグネシウム、カルシウム、亜鉛などの二価金属、アルミニウムなどの三価金属（特に亜鉛などの二価金属）が好ましい。
【００３４】
これらのうち、１分子中に２つのラジカル重合性基を有する二官能性モノカルボン酸二価金属塩、例えば、メタクリル酸亜鉛などの（メタ）アクリル酸亜鉛［ジ（メタ）アクリル酸亜鉛又はビス（メタ）アクリル酸亜鉛］、メタクリル酸マグネシウムなどの（メタ）アクリル酸マグネシウムや、１分子中に３つのラジカル重合性基を有する三官能性モノカルボン酸三価金属塩、例えば、（メタ）アクリル酸アルミニウム［トリ（メタ）アクリル酸アルミニウム］などが好ましく、（メタ）アクリル酸亜鉛及び／又はアクリル酸アルミニウムがさらに好ましく、（メタ）アクリル酸亜鉛（すなわち、メタクリル酸亜鉛及びアクリル酸亜鉛から選択される少なくとも一方）が特に好ましい。さらに、諸特性のバランスに優れる点から、二官能性モノカルボン酸二価金属塩（特にメタクリル酸亜鉛）が好ましい。
【００３５】
α，β−不飽和カルボン酸金属塩の割合は、ゴム成分１００質量部に対して１〜５０質量部、好ましくは５〜４０質量部、さらに好ましくは８〜３５質量部（特に１０〜３０質量部）程度であってもよい。α，β−不飽和カルボン酸金属塩の割合が少なすぎると、ゴム組成物の硬化物の硬度及びモジュラスが低下する虞があり、逆に多すぎると、接着性や耐屈曲疲労性などが低下する虞がある。
【００３６】
（酸化マグネシウム）
本発明では、前記α，β−不飽和カルボン酸金属塩に対して、所定の割合で酸化マグネシウムを組み合わせることにより、ゴム組成物の硬化物の耐寒性、耐熱性、接着性、耐屈曲疲労性、耐摩耗性を維持しつつ、硬度及びモジュラスを向上できる。
【００３７】
酸化マグネシウムの割合は、前記ゴム成分１００質量部に対して２〜２０質量部であり、好ましくは３〜１８質量部、さらに好ましくは５〜１５質量部（特に８〜１３質量部）程度であってもよい。酸化マグネシウムの割合は、α，β−不飽和カルボン酸金属塩１００質量部に対して５質量部以上（例えば５〜３００質量部）であり、例えば５〜２５０質量部（例えば、５〜２００質量部）、好ましくは１０〜１５０質量部、さらに好ましくは１５〜１００質量部（特に２０〜８０質量部）程度である。酸化マグネシウムの割合が少なすぎると、ゴム組成物の硬化物において、硬度及びモジュラスが低下する虞があり、逆に多すぎると、接着性や耐屈曲疲労性などが低下する虞がある。
【００３８】
（有機過酸化物）
有機過酸化物としては、通常、ゴム、樹脂の架橋に使用されている有機過酸化物、例えば、ジアシルパーオキサイド、パーオキシエステル、ジアルキルパーオキサイド（例えば、ジクミルパーオキサイド、ｔ−ブチルクミルパーオキサイド、１，１−ジ−ブチルパーオキシ−３，３，５−トリメチルシクロヘキサン、２，５−ジメチル−２，５−ジ（ｔ−ブチルパーオキシ）−ヘキサン、１，３−ビス（ｔ−ブチルパーオキシ−イソプロピル）ベンゼン、ジ−ｔ−ブチルパーオキサイドなど）などが挙げられる。これらの有機過酸化物は、単独で又は二種以上組み合わせて使用できる。さらに、有機過酸化物は、熱分解による１分間の半減期を得る分解温度が１５０〜２５０℃（例えば、１７５〜２２５℃）程度の過酸化物が好ましい。
【００３９】
有機過酸化物の割合は、ゴム成分１００質量部に対して、例えば１〜１０質量部、好ましくは２〜８質量部、さらに好ましくは２〜６質量部（例えば、３〜６質量部）程度であってもよい。
【００４０】
（無機充填剤）
本発明では、前記α，β−不飽和カルボン酸金属塩及び酸化マグネシウムの組み合わせに対して無機充填剤を配合することにより、ゴム組成物の硬化物の耐寒性、耐熱性、接着性、耐屈曲疲労性を維持しつつ、耐摩耗性、硬度及びモジュラスを向上できる。
【００４１】
無機充填剤（無機フィラー）としては、例えば、炭素質材料（カーボンブラック、グラファイトなど）、金属化合物又は合成セラミックス[酸化カルシウム、酸化バリウム、酸化鉄、酸化銅、酸化チタン、酸化アルミニウムなどの金属酸化物（酸化マグネシウム及び酸化亜鉛以外の金属酸化物）、ケイ酸カルシウムやケイ酸アルミニウムなどの金属ケイ酸塩、炭化ケイ素や炭化タングステンなどの金属炭化物、窒化チタン、窒化アルミニウム、窒化ホウ素などの金属窒化物、炭酸マグネシウムや炭酸カルシウムなどの金属炭酸塩、硫酸カルシウムや硫酸バリウムなどの金属硫酸塩など]、鉱物質材料（ゼオライト、ケイソウ土、焼成珪藻土、活性白土、アルミナ、シリカ、タルク、マイカ、カオリン、セリサイト、ベントナイト、モンモリロナイト、スメクタイト、クレイなど）などが挙げられる。これらの無機充填剤は、単独で又は二種以上組み合わせて使用できる。
【００４２】
これらの無機充填剤のうち、カーボンブラック及び／又はシリカが好ましく、ゴム組成物の硬化物において、硬度、モジュラス及び耐摩耗性を向上できる点から、カーボンブラックを少なくとも含むことが特に好ましい。
【００４３】
カーボンブラックとしては、例えば、ＳＡＦ、ＩＳＡＦ、ＨＡＦ、ＦＥＦ、ＧＰＦ、ＨＭＦなどが挙げられる。これらのカーボンブラックは、単独で又は二種以上組み合わせて使用できる。これらのうち、補強効果と分散性のバランスがよく、ベルト屈曲時の発熱も小さい点から、ＦＥＦが好ましい。
【００４４】
カーボンブラックの平均粒径は、例えば５〜２００ｎｍ程度の範囲から選択でき、例えば１０〜１５０ｎｍ、好ましくは１５〜１００ｎｍ、さらに好ましくは２０〜８０ｎｍ（特に３０〜５０ｎｍ）程度である。カーボンブラックの平均粒径が小さすぎると、均一な分散が困難となる虞があり、大きすぎると、硬度、モジュラス及び耐摩耗性が低下する虞がある。
【００４５】
カーボンブラックを含む無機充填剤は、硬度、モジュラス及び耐摩耗性に加えて、接着性も向上できる点から、カーボンブラックをシリカと組み合わせることが特に好ましい。
【００４６】
シリカは、珪酸及び／又は珪酸塩で形成された微細な嵩高い白色粉末であり、その表面には複数のシラノール基が存在するため、ゴム成分と化学的に接着できる。
【００４７】
シリカには、乾式シリカ、湿式シリカ、表面処理したシリカなどが含まれる。また、シリカは、製法での分類によって、例えば、乾式法ホワイトカーボン、湿式法ホワイトカーボン、コロイダルシリカ、沈降シリカなどにも分類できる。これらのシリカは、単独で又は二種以上組み合わせて使用できる。これらのうち、表面シラノール基が多く、ゴム成分との化学的結合力が強い点から、含水珪酸を主成分とする湿式法ホワイトカーボンが好ましい。
【００４８】
シリカの平均粒径は、例えば１〜１０００ｎｍ、好ましくは３〜３００ｎｍ、さらに好ましくは５〜１００ｎｍ（特に１０〜５０ｎｍ）程度である。シリカの粒径が大きすぎると、ゴム組成物の硬化物において、機械的特性が低下する虞があり、小さすぎると、均一に分散するのが困難となる虞がある。
【００４９】
また、シリカは、非多孔質又は多孔質のいずれであってもよいが、ＢＥＴ法による窒素吸着比表面積は、例えば５０〜４００ｍ２／ｇ、好ましくは７０〜３５０ｍ２／ｇ、さらに好ましくは１００〜３００ｍ２／ｇ（特に１５０〜２５０ｍ２／ｇ）程度であってもよい。比表面積が大きすぎると、均一に分散するのが困難となる虞があり、比表面積が小さすぎると、ゴム層の機械的特性が低下する虞がある。
【００５０】
無機充填剤の割合は、前記ゴム成分１００質量部に対して１０〜１５０質量部程度の範囲から選択でき、例えば４０〜１００質量部、好ましくは５０〜８０質量部、さらに好ましくは６０〜７０質量部程度である。無機充填剤の割合が少なすぎると、ゴム組成物の硬化物において、硬度、モジュラス及び耐摩耗性が低下する虞があり、逆に多すぎると、耐屈曲疲労性が低下する虞がある。
【００５１】
無機充填剤がカーボンブラックとシリカとを含む場合、カーボンブラックとシリカとの質量比は、前者／後者＝５０／５０〜９９．９／０．１の範囲から選択でき、例えば６０／４０〜９９／１、好ましくは７０／３０〜９５／５、さらに好ましくは８０／２０〜９０／１０程度である。カーボンブラックの割合が少なすぎると、ゴム組成物の硬化物において、硬度、モジュラス及び耐摩耗性が低下する虞があり、逆に多すぎると、接着性が低下する虞がある。
【００５２】
カーボンブラック及びシリカの合計割合（カーボンブラックのみの場合、カーボンブラックの割合）は、無機充填剤全体に対して５０質量％以上であってもよく、好ましくは６０質量％以上、さらに好ましくは７０質量％以上（特に８０質量％以上）であってもよく、９０質量％以上（特に１００質量％）であってもよい。
【００５３】
（酸化亜鉛）
前記ゴム組成物は、さらに酸化亜鉛を含んでいてもよい。金属酸化物として、前記酸化マグネシウムに加えて、酸化亜鉛を組み合わせることにより、ゴム組成物の硬化物において、硬度及びモジュラスを向上でき、諸特性のバランスを向上できる。
【００５４】
酸化亜鉛の割合は、前記ゴム成分１００質量部に対して、例えば０．５〜２０質量部、好ましくは１〜１５質量部、さらに好ましくは２〜１０質量部（特に３〜８質量部）程度であってもよい。酸化亜鉛の割合は、酸化マグネシウム１００質量部に対して、例えば１０〜１０００質量部、好ましくは２０〜５００質量部、さらに好ましくは３０〜２００質量部（特に５０〜１００質量部）程度であってもよい。酸化亜鉛の割合が少なすぎても、多すぎても、諸特性のバランスが低下する虞がある。
【００５５】
（短繊維）
前記ゴム組成物は、さらに短繊維を含んでいてもよい。短繊維としては、例えば、ポリオレフィン系繊維（ポリエチレン繊維、ポリプロピレン繊維など）、ポリアミド繊維（ポリアミド６繊維、ポリアミド６６繊維、ポリアミド４６繊維、アラミド繊維など）、ポリアルキレンアリレート系繊維［ポリエチレンテレフタレート（ＰＥＴ）繊維、ポリエチレンナフタレート（ＰＥＮ）繊維などのポリＣ２−４アルキレンＣ６−１４アリレート系繊維など］、ビニロン繊維、ポリビニルアルコール系繊維、ポリパラフェニレンベンゾビスオキサゾール（ＰＢＯ）繊維などの合成繊維；綿、麻、羊毛などの天然繊維；炭素繊維などの無機繊維が汎用される。これらの短繊維は、単独でまたは二種以上組み合わせて使用できる。これらの短繊維のうち、合成繊維や天然繊維、特に合成繊維（ポリアミド繊維、ポリアルキレンアリレート系繊維など）、中でも剛直で高い強度、モジュラスを有し、圧縮ゴム層表面で突出し易い点から、少なくともアラミド繊維を含む短繊維が好ましい。アラミド短繊維は、高い耐摩耗性をも有している。アラミド繊維は、例えば、商品名「コーネックス」、「ノーメックス」、「ケブラー」、「テクノーラ」、「トワロン」などとして市販されている。
【００５６】
短繊維の平均繊維径は、例えば１〜１００μｍ、好ましくは３〜５０μｍ、さらに好ましくは５〜３０μｍ（特に１０〜２０μｍ）程度である。平均繊維径が大きすぎると、ゴム組成物の硬化物において、機械的特性が低下する虞があり、小さすぎると、均一に分散させるのが困難となる虞がある。
【００５７】
短繊維の平均長さは、例えば１〜２０ｍｍ、好ましくは１．２〜１５ｍｍ（例えば１．５〜１０ｍｍ）、さらに好ましくは２〜５ｍｍ（特に２．５〜４ｍｍ）程度であってもよい。短繊維の平均長さが短すぎると、ゴム組成物の硬化物をベルトに利用した場合、列理方向の力学特性（例えばモジュラスなど）を十分に高めることができない虞があり、逆に長すぎると、ゴム組成物中の短繊維の分散性が低下し、耐屈曲疲労性が低下する虞がある。
【００５８】
ゴム組成物中の短繊維の分散性や接着性の観点から、少なくとも短繊維は接着処理（又は表面処理）することが好ましい。なお、全ての短繊維が接着処理されている必要はなく、接着処理した短繊維と、接着処理されていない短繊維（未処理短繊維）とが混在し又は併用されていてもよい。
【００５９】
短繊維の接着処理では、種々の接着処理、例えば、フェノール類とホルマリンとの初期縮合物（ノボラック又はレゾール型フェノール樹脂のプレポリマーなど）を含む処理液、ゴム成分（又はラテックス）を含む処理液、前記初期縮合物とゴム成分（ラテックス）とを含む処理液、シランカップリング剤、エポキシ化合物（エポキシ樹脂など）、イソシアネート化合物などの反応性化合物（接着性化合物）を含む処理液などで処理することができる。好ましい接着処理では、短繊維は、前記初期縮合物とゴム成分（ラテックス）とを含む処理液、特に少なくともレゾルシン−ホルマリン−ラテックス（ＲＦＬ）液で処理する。このような処理液は組み合わせて使用してもよく、例えば、短繊維を、慣用の接着性成分、例えば、エポキシ化合物（エポキシ樹脂など）、イソシアネート化合物などの反応性化合物（接着性化合物）で前処理した後、ＲＦＬ液で処理してもよい。
【００６０】
短繊維の割合は、前記ゴム成分１００質量部に対して、例えば５〜１００質量部、好ましくは１０〜５０質量部、さらに好ましくは２０〜４０質量部（特に２５〜３５質量部）程度であってもよい。短繊維の割合が少なすぎると、ゴム組成物の硬化物の機械的特性が低下する虞があり、逆に多すぎると、均一に分散させるのが困難となり、耐屈曲疲労性などが低下する虞がある
（他の添加剤）
前記ゴム組成物は、必要に応じて、慣用の添加剤、加硫助剤、加硫促進剤、加硫遅延剤、軟化剤（パラフィン系オイル、ナフテン系オイル、プロセスオイルなどのオイル類など）、加工剤又は加工助剤（ステアリン酸、ステアリン酸金属塩、ワックス、パラフィン、脂肪酸アマイドなど）、老化防止剤（酸化防止剤、熱老化防止剤、屈曲き裂防止剤、オゾン劣化防止剤など）、着色剤、粘着付与剤、可塑剤、カップリング剤（シランカップリング剤など）、安定剤（紫外線吸収剤、熱安定剤など）、潤滑剤、難燃剤、帯電防止剤などを含んでいてもよい。これらの添加剤は、単独で又は二種以上組み合わせて使用できる。
【００６１】
他の添加剤の合計割合は、ゴム成分１００質量部に対して１〜１００質量部、好ましくは５〜５０質量部、さらに好ましくは１０〜２０質量部程度であってもよい。例えば、ゴム成分１００質量部に対して、軟化剤の割合が１〜２０質量部（特に５〜１５質量部）、加工（助）剤の割合が０．１〜５質量部（特に０．５〜３質量部）、老化防止剤の割合が０．５〜２０質量部（特に１〜１０質量部）程度であってもよい。
【００６２】
（ゴム組成物の硬化物の特性）
前記ゴム組成物の硬化物は、ゴム硬度及びモジュラスが大きい。具体的に、ゴム組成物の硬化物のゴム硬度（ＪＩＳ−Ａ）は、例えば９０〜１００度、好ましくは９１〜９８度（例えば９３〜９７度）、さらに好ましくは９５〜９８度（特に９６〜９７度）程度であってもよい。本明細書及び特許請求の範囲において、ゴム硬度（ＪＩＳ−Ａ）は、温度１７０℃、圧力２．０ＭＰａで２０分間プレス加硫した硬化物について、ＪＩＳ  Ｋ６２５３（２０１２）に準拠して測定され、詳細には、後述の実施例に記載の方法で測定される。
【００６３】
前記ゴム組成物の硬化物は、短繊維の配向方向に直交する方向の曲げ応力は、例えば８〜１５ＭＰａ、好ましくは１０〜１５ＭＰａ、さらに好ましくは１２〜１４．５ＭＰａ（特に１３〜１４．５ＭＰａ）程度であってもよい。本明細書及び特許請求の範囲において、曲げ応力は、後述の実施例に記載の方法で測定される。なお、「配向方向に直交する方向」は、完全に直交する方向のみならず、直交方向±５°の範囲の方向であってもよい。そのため、「配向方向に直交する方向」とは、「配向方向に略直交する方向」ということもできる。
【００６４】
前記ゴム組成物が短繊維を含む場合、通常、短繊維は所定の方向に配向している。例えば、前記ゴム組成物で伝動ベルトの圧縮ゴム層を形成する場合、プーリからの押圧に対するベルトの圧縮変形を抑制するため、ベルト幅方向に配向して圧縮ゴム層中に短繊維が埋設されることが好ましい。
【００６５】
前記ゴム組成物は、用途に応じた方法で加硫した硬化物として利用される。加硫温度は、例えば１２０〜２００℃（特に１５０〜１８０℃）程度であってもよい。
【００６６】
［伝動ベルト］
本発明の伝動ベルトとしては、例えば、平ベルト、Ｖベルト、Ｖリブドベルト、ラップドＶベルト、ローエッジＶベルト、ローエッジコグドＶベルト、樹脂ブロックベルトなどの摩擦伝動ベルト；歯付ベルトなどの噛み合い伝動ベルトなどが挙げられる。これらの伝動ベルトは、前記ゴム組成物を含んでいればよいが、通常、ベルト本体（特に圧縮ゴム層及び／又は伸張ゴム層）が前記ゴム組成物の硬化物で形成されている。
【００６７】
これらのベルトのうち、伝達動力の増大やレイアウトのコンパクト化の要求が厳しいコグドベルトや歯付ベルトなどの伝動ベルトが好ましく、コグドベルトが特に好ましい。
【００６８】
本発明のコグドベルトは、ベルトの長手方向に延びる心線の少なくとも一部と接する接着ゴム層と、この接着ゴム層の一方の面に形成された伸張ゴム層と、前記接着ゴム層の他方の面に形成され、その内周面にベルトの長手方向に沿って所定の間隔をおいて形成された複数の凸部（コグ部）を有し、かつその側面でプーリに摩擦係合する圧縮ゴム層とを備えていればよい。このようなコグドベルトには、圧縮ゴム層にのみ前記コグ部が形成されたコグドベルト、圧縮ゴム層に加えて、伸張ゴム層の外周面にも同様のコグ部が形成されたダブルコグドベルトが含まれる。コグドベルトは、圧縮ゴム層の側面がプーリと接するＶベルト（特に、ベルト走行中に変速比が無段階で変わる変速機に使用される変速ベルト）が好ましい。コグドＶベルトとしては、例えば、ローエッジベルトの内周側にコグが形成されたローエッジコグドＶベルト、ローエッジベルトの内周側及び外周側の双方にコグが形成されたローエッジダブルコグドＶベルトなどが挙げられる。これらのうち、ＣＴＶ駆動用として使用されるローエッジコグドＶベルトが特に好ましい。
【００６９】
図１は、本発明の伝動ベルト（ローエッジコグドＶベルト）の一例を示す概略斜視図であり、図２は、図１の伝動ベルトをベルト長手方向に切断した概略断面図である。
【００７０】
この例では、ローエッジコグドＶベルト１は、ベルト本体の内周面に、ベルトの長手方向（図中のＡ方向）に沿って所定の間隔をおいて形成された複数のコグ部１ａを有しており、このコグ部１ａの長手方向における断面形状は略半円状（湾曲状又は波形状）であり、長手方向に対して直交する方向（幅方向又は図中のＢ方向）における断面形状は台形状である。すなわち、各コグ部１ａは、ベルト厚み方向において、コグ底部１ｂからＡ方向の断面において略半円状に突出している。ローエッジコグドＶベルト１は、積層構造を有しており、ベルト外周側から内周側（コグ部１ａが形成された側）に向かって、補強布２、伸張ゴム層３、接着ゴム層４、圧縮ゴム層５、補強布６が順次積層されている。ベルト幅方向における断面形状は、ベルト外周側から内周側に向かってベルト幅が小さくなる台形状である。さらに、接着ゴム層４内には、芯体４ａが埋設されており、前記コグ部１ａは、コグ付き成形型により圧縮ゴム層５に形成されている。
【００７１】
コグ部の高さやピッチは、慣用のコグドＶベルトと同様である。圧縮ゴム層では、コグ部の高さは、圧縮ゴム層全体の厚みに対して５０〜９５％（特に６０〜８０％）程度であり、コグ部のピッチ（隣接するコグ部の中央部同士の距離）は、コグ部の高さに対して５０〜２５０％（特に８０〜２００％）程度である。伸張ゴム層にコグ部を形成する場合も同様である。
【００７２】
この例では、伸張ゴム層３及び圧縮ゴム層５が、本発明のゴム組成物の硬化物で形成されている。接着ゴム層、芯体、補強布については、慣用の接着ゴム層、芯体、補強布を利用でき、例えば、以下の接着ゴム層、芯体、補強布であってもよい。
【００７３】
（接着ゴム層）
接着ゴム層を形成するためのゴム組成物は、圧縮ゴム層及び伸張ゴムの加硫ゴム組成物と同様に、ゴム成分、加硫剤又は架橋剤（硫黄などの硫黄系加硫剤など）、共架橋剤又は架橋助剤（Ｎ，Ｎ’−ｍ−フェニレンジマレイミドなどのマレイミド系架橋剤など）、加硫促進剤（ＴＭＴＤ、ＤＰＴＴ、ＣＢＳなど）、無機充填剤（カーボンブラック、シリカなど）、軟化剤（パラフィン系オイルなどのオイル類）、加工剤又は加工助剤、老化防止剤、接着性改善剤［レゾルシン−ホルムアルデヒド共縮合物、アミノ樹脂（窒素含有環状化合物とホルムアルデヒドとの縮合物、例えば、ヘキサメチロールメラミン、ヘキサアルコキシメチルメラミン（ヘキサメトキシメチルメラミン、ヘキサブトキシメチルメラミンなど）などのメラミン樹脂、メチロール尿素などの尿素樹脂、メチロールベンゾグアナミン樹脂などのベンゾグアナミン樹脂など）、これらの共縮合物（レゾルシン−メラミン−ホルムアルデヒド共縮合物など）など］、着色剤、粘着付与剤、可塑剤、カップリング剤、安定剤、難燃剤、帯電防止剤などを含んでいてもよい。なお、接着性改善剤において、レゾルシン−ホルムアルデヒド共縮合物及びアミノ樹脂は、レゾルシン及び／又はメラミンなどの窒素含有環状化合物とホルムアルデヒドとの初期縮合物（プレポリマー）であってもよい。
【００７４】
なお、このゴム組成物において、ゴム成分としては、前記圧縮ゴム層及び伸張ゴム層のゴム組成物のゴム成分と同系統又は同種のゴムを使用する場合が多い。また、加硫剤又は架橋剤、共架橋剤又は架橋助剤、加硫促進剤、軟化剤及び老化防止剤の割合は、それぞれ、前記圧縮ゴム層及び伸張ゴム層のゴム組成物と同様の範囲から選択できる。また、接着ゴム層のゴム組成物において、無機充填剤の割合は、ゴム成分１００質量部に対して１０〜１００質量部、好ましくは２０〜８０質量部、さらに好ましくは３０〜５０質量部程度であってもよい。また、接着性改善剤（レゾルシン−ホルムアルデヒド共縮合物、ヘキサメトキシメチルメラミンなど）の割合は、ゴム成分１００質量部に対して０．１〜２０質量部、好ましくは１〜１０質量部、さらに好ましくは２〜８質量部程度であってもよい。
【００７５】
（芯体）
芯体としては、特に限定されないが、通常、ベルト幅方向に所定間隔で配列した心線（撚りコード）を使用できる。心線は、ベルトの長手方向に延びて配設され、通常、ベルトの長手方向に平行に所定のピッチで並列的に延びて配設されている。心線は、少なくともその一部が接着ゴム層と接していればよく、接着ゴム層が心線を埋設する形態、接着ゴム層と伸張ゴム層との間に心線を埋設する形態、接着ゴム層と圧縮ゴム層との間に心線を埋設する形態のいずれの形態であってもよい。これらのうち、耐久性を向上できる点から、接着ゴム層が心線を埋設する形態が好ましい。
【００７６】
心線を構成する繊維としては、前記短繊維と同様の繊維が例示できる。前記繊維のうち、高モジュラスの点から、エチレンテレフタレート、エチレン−２，６−ナフタレートなどのＣ２−４アルキレンアリレートを主たる構成単位とするポリエステル繊維（ポリアルキレンアリレート系繊維）、アラミド繊維などの合成繊維、炭素繊維などの無機繊維などが汎用され、ポリエステル繊維（ポリエチレンテレフタレート系繊維、ポリエチレンナフタレート系繊維）、ポリアミド繊維が好ましい。繊維はマルチフィラメント糸であってもよい。マルチフィラメント糸の繊度は、例えば２２００〜１３５００ｄｔｅｘ（特に６６００〜１１０００ｄｔｅｘ）程度であってもよい。マルチフィラメント糸は、例えば１００〜５，０００本であってもよく、好ましくは５００〜４，０００本、さらに好ましくは１，０００〜３，０００本程度のモノフィラメント糸を含んでいてもよい。
【００７７】
心線としては、通常、マルチフィラメント糸を使用した撚りコード（例えば、諸撚り、片撚り、ラング撚りなど）を使用できる。心線の平均線径（撚りコードの繊維径）は、例えば０．５〜３ｍｍであってもよく、好ましくは０．６〜２ｍｍ、さらに好ましくは０．７〜１．５ｍｍ程度であってもよい。
【００７８】
心線は、ゴム成分との接着性を改善するため、圧縮ゴム層及び伸張ゴム層の短繊維と同様の方法で接着処理（又は表面処理）されていてもよい。心線も短繊維と同様に、少なくともＲＦＬ液で接着処理するのが好ましい。
【００７９】
（補強布）
摩擦伝動ベルトにおいて、補強布を使用する場合、圧縮ゴム層の表面に補強布を積層する形態に限定されず、例えば、伸張ゴム層の表面（接着ゴム層と反対側の面）に補強布を積層してもよく、圧縮ゴム層及び／又は伸張ゴム層に補強層を埋設する形態（例えば、特開２０１０−２３０１４６号公報に記載の形態など）であってもよい。補強布は、例えば、織布、広角度帆布、編布、不織布などの布材（好ましくは織布）などで形成でき、必要であれば、前記接着処理、例えば、ＲＦＬ液で処理（浸漬処理など）したり、接着ゴムを前記布材にすり込むフリクションや、前記接着ゴムと前記布材とを積層した後、圧縮ゴム層及び／又は伸張ゴム層の表面に積層してもよい。
【００８０】
［伝動ベルトの製造方法］
本発明の伝動ベルトの製造方法は、特に限定されず、慣用の方法を利用できる。ローエッジコグドＶベルトの場合、例えば、補強布（下布）と圧縮ゴム層用シート（未加硫ゴムシート）からなる積層体を、前記補強布を下にして歯部と溝部とを交互に配した平坦なコグ付き型に設置し、温度６０〜１００℃（特に７０〜８０℃）程度でプレス加圧することによってコグ部を型付けしたコグパッド（完全には加硫しておらず、半加硫状態にあるパッド）を作製した後、このコグパッドの両端をコグ山部の頂部から垂直に切断してもよい。さらに、円筒状の金型に歯部と溝部とを交互に配した内母型（加硫ゴムで形成された型）を被せ、この歯部と溝部に係合させてコグパッドを巻き付けてコグ山部の頂部でジョイントし、この巻き付けたコグパッドの上に第１の接着ゴム層用シート（下接着ゴム：未加硫ゴムシート）を積層した後、芯体を形成する心線（撚りコード）を螺旋状にスピニングし、この上に第２の接着ゴム層用シート（上接着ゴム：前記接着ゴム層用シートと同じ）、伸張ゴム層用シート（未加硫ゴムシート）、補強布（上布）を順次巻き付けて成形体を作製してもよい。その後、ジャケット（加硫ゴムで形成されたジャケット）を被せて金型を加硫缶に設置し、温度１２０〜２００℃（特に１５０〜１８０℃）程度で加硫してベルトスリーブを調製する加硫工程を経た後、カッターなどを用いて、Ｖ字状断面となるように切断加工して圧縮ゴム層を形成するカット工程を経てもよい。
【００８１】
なお、伸張ゴム層用シート及び圧縮ゴム層用シートにおいて、短繊維の配向方向をベルト幅方向に配向させる方法としては、慣用の方法、例えば、所定の間隙を設けた一対のカレンダーロール間にゴムを通してシート状に圧延し、圧延方向に短繊維が配向した圧延シートの両側面を圧延方向と平行方向に切断するとともに、ベルト成形幅（ベルト幅方向の長さ）となるように圧延シートを圧延方向と直角方向に切断し、圧延方向と平行方向に切断した側面同士をジョイントする方法などが挙げられる。例えば、特開２００３−１４０５４号公報に記載の方法などを利用できる。このような方法で短繊維を配向させた未加硫シートは、前記方法において、短繊維の配向方向がベルトの幅方向となるように配置して加硫される。
【実施例】
【００８２】
以下に、実施例に基づいて本発明をより詳細に説明するが、本発明はこれらの実施例によって限定されるものではない。以下の例において、実施例に用いた原料、各物性における測定方法又は評価方法を以下に示す。なお、特にことわりのない限り、「部」及び「％」は質量基準である。
【００８３】
［原料］
ＥＰＤＭ１：ＪＳＲ（株）製「ＥＰ９３」、エチレン含量５５重量％、ジエン含量２．７重量％
ＥＰＤＭ２：ＪＳＲ（株）製「ＥＰ２４」、エチレン含量５４重量％、ジエン含量４．５重量％
パラ系アラミド短繊維：帝人（株）製、トワロンカット糸
メタ系アラミド短繊維：帝人（株）製、コーネックスカット糸
カーボンブラック：キャボット・ジャパン（株）製「Ｎ５５０」
シリカ：エボニック・デグサ・ジャパン（株）製「ウルトラジルＶＮ３」、ＢＥＴ比表面積１７５ｍ２／ｇ
パラフィン系オイル：出光興産（株）製、「ダイアナプロセスオイルＰＷ９０」
老化防止剤Ａ：大内新興化学工業（株）製、「ノクラックＣＤ」
老化防止剤Ｂ：大内新興化学工業（株）製、「ノクラックＭＢ」
老化防止剤Ｃ：精工化学（株）製「ノンフレックスＯＤ３」
酸化亜鉛：堺化学工業（株）製「酸化亜鉛２種」
酸化マグネシウム：協和化学工業(株)製「キョーワマグ１５０」
ステアリン酸：日油（株）製「ステアリン酸つばき」
メタクリル酸亜鉛：三新化学工業（株）製、「サンエステルＳＫ−３０」
ビスマレイミド：大内新興化学工業（株）製、「バルノックＰＭ」
有機過酸化物：日油（株）製「Ｐ−４０ＭＢ（Ｋ）］
酸化チタン：デュポン社製「Ｒ９６０」
レゾルシノール樹脂：ＩＮＤＳＰＥＣ  Ｃｈｅｍｉｃａｌ  Ｃｏｒｐｏｒａｔｉｏｎ社製「Ｐｅｎａｃｏｌｉｔｅ  Ｒｅｓｉｎ（Ｂ−１８−Ｓ）」
ヘキサメトキシメチロールメラミン：Ｐｏｗｅｒ  Ｐｌａｓｔ社製「ＰＰ−１８９０Ｓ」
加硫促進剤Ａ：大内新興化学工業（株）製「ノクセラーＴＴ」
加硫促進剤Ｂ：大内新興化学工業（株）製「ノクセラーＣＺ」
加硫促進剤Ｃ：大内新興化学工業（株）製「ノクセラーＤＭ」
硫黄：美源化学社製
心線：繊度１，６８０ｄｔｅｘのアラミド繊維のマルチフィラメントの束２本を引き揃えて下撚りし、これを３本合わせて下撚りとは反対方向に上撚りした総繊度１０，０８０ｄｔｅｘの諸撚りコード
補強布：構成２／２綾織りのナイロン帆布（厚み０．５０ｍｍ）。
【００８４】
[加硫ゴム組成物の物性]
（１）硬度
表１に示すゴム組成物を用いて得られた未加硫のゴムシートを、温度１７０℃、時間２０分でプレス加硫（圧力２．０ＭＰａ）を行い、加硫ゴムシート（長さ１００ｍｍ、幅１００ｍｍ、厚み２ｍｍ）を作製した。ＪＩＳ  Ｋ６２５３（２０１２）に準じ、厚み２ｍｍの加硫ゴムシートを３枚重ね合わせて厚み６ｍｍの試料とし、デュロメータＡ形硬さ試験機を用いて硬度を測定した。
【００８５】
（２）曲げ応力
表１に示すゴム組成物を温度１７０℃、時間２０分でプレス加硫し、加硫ゴム成形体（６０ｍｍ×２５ｍｍ×６．５ｍｍ厚み）を作製した。短繊維は加硫ゴム成形体の長手方向と平行に配向させた。図３に示すように、この加硫ゴム成形体２１を、２０ｍｍの間隔を空けて回転可能な一対のロール（直径６ｍｍ）２２ａ，２２ｂ上に置いて支持し、加硫ゴム成形体の上面中央部において幅方向（短繊維の配向方向と直交する方向）に金属製の押さえ部材２３を載せた。押さえ部材２３の先端部は、直径１０ｍｍの半円状の形状を有しており、その先端部で加硫ゴム成形体２１をスムーズに押圧可能である。また、押圧時には加硫ゴム成形体２１の圧縮変形に伴って、加硫ゴム成形体２１の下面とロール２２ａ，２２ｂとの間に摩擦力が作用するが、ロール２２ａ，２２ｂを回転可能とすることにより、摩擦による影響を小さくしている。押さえ部材２３の先端部が加硫ゴム成形体２１の上面に接触し、かつ押圧していない状態を初期位置とし、この状態から押さえ部材２３を下方に１００ｍｍ／分の速度で加硫ゴム成形体２１の上面を押圧し、曲げ歪が８％となったときの応力を曲げ応力として測定した。短繊維の配向方向に対して直交する方向の曲げ応力を測定することで、曲げ応力が高くなるとベルト走行中のディッシングと呼ばれる座屈変形に対する抵抗力が高いと判断でき、高負荷伝動及び高耐久性の指標とすることができる。なお、測定温度は走行中のベルト温度を想定し、１２０℃とした。
【００８６】
[耐久走行試験]
耐久走行試験は、図４に示すように、直径１１０ｍｍの駆動（Ｄｒ．）プーリ３２と、直径２４０ｍｍの従動（Ｄｎ．）プーリ３３とを含む２軸走行試験機を用いて行った。各プーリにローエッジコグドＶベルト３１を掛架し、駆動プーリの回転数６０００ｒｐｍ、２５ｋＷの負荷を付与し、雰囲気温度８０℃にてベルトを７０時間走行させた。走行後のベルト側面（プーリと接触する面）を目視観察し、圧縮ゴム層と心線間の剥離の有無を、また下コグ谷部の亀裂の有無を調べ、以下の基準で評価した。
【００８７】
○：剥離や亀裂が発生していない（耐久性が高く、実用上問題なし）
×：剥離や亀裂が発生している（耐久性が低く、実用上問題あり）。
【００８８】
なお、総合判定は以下の基準で評価した。
【００８９】
◎：耐久走行試験で剥離及び亀裂が発生せず、かつゴム硬度が９６度以上
○：耐久走行試験で剥離及び亀裂が発生せず、かつゴム硬度が９６度未満
×：耐久走行試験で剥離又は亀裂が発生した。
【００９０】
実施例１〜９及び比較例１〜７
［圧縮ゴム層及び伸張ゴム層のゴム組成物の特性］
（ゴム層の形成）
表１（圧縮ゴム層、伸張ゴム層）及び表２（接着ゴム層）のゴム組成物は、それぞれ、バンバリーミキサーなど公知の方法を用いてゴム練りを行い、この練りゴムをカレンダーロールに通して圧延ゴムシート（圧縮ゴム層用シート、伸張ゴム層用シート、接着ゴム層用シート）を作製した。圧縮ゴム層用シートについて、ゴム硬度及び曲げ応力を測定した。測定結果を表３に示す。さらに、これらのシートを用いて、以下のベルトを製造した。
【００９１】
［ベルトの製造］
モールドに装着したコグ形状のついた加硫ゴム製の内母型の表面に、予め所定厚みの圧縮ゴム層用シートと補強布を積層した積層体にコグ部を型付け成形したシート状のコグパッドを巻き付けてジョイントした後、下部接着ゴム用シート、心線、上部接着ゴム用シート、そして平坦な伸張ゴム層を順次巻き付けて成形体を作製した。続いて、成形体の表面に、コグ形状のついた加硫ゴム製の外母型とジャケットを被せてモールドを加硫缶に設置し、温度１７０℃、時間４０分、０．９ＭＰａで加硫してベルトスリーブを得た。尚、加硫条件は未加硫の接着ゴム層用シート、圧縮ゴム層用シート及び伸張ゴム層用シートの加硫に類似する条件を選択した。このスリーブをカッターによってＶ状に切断して変速ベルトに仕上げた。すなわち、図５に示す構造のダブルコグドＶベルトを作製した。詳しくは、心線１２を埋設した接着ゴム層１１の両面に、それぞれ圧縮ゴム層１３及び伸張ゴム層１４が形成されたローエッジコグドＶベルトにおいて、圧縮ゴム層１３及び伸張ゴム層１４のいずれにも、それぞれコグ部１６，１７が形成されているベルト（サイズ：上幅３５ｍｍ、厚さ１５ｍｍ、外周長１１００ｍｍ）を作製した。得られたベルトの走行試験の評価結果を表３に示す。
【００９２】
【表１】
2018141554.tif 000003
【００９３】
【表２】
2018141554.tif 000004
【００９４】
【表３】
2018141554.tif 000005
【００９５】
表３から明らかなように、酸化マグネシウムの割合が２〜２０質量部であり、メタクリル酸亜鉛１００質量部に対する酸化マグネシウムの割合が５質量部以上である実施例１〜９において、総合判定が◎及び○となり、良好な結果となった。
【００９６】
酸化マグネシウムを含まない比較例１（特許文献３に相当）及び酸化マグネシウムをゴム成分１００質量部に対して１質量部しか含まない比較例２では、ゴム硬度が９０度と低く、耐久走行試験において剥離が発生した。酸化マグネシウムの割合が少ないと、ゴム硬度が上がらず、座屈変形により接着界面に応力が集中し、剥離が生じたと考えられる。また、比較例６及び比較例７は、比較例１において、酸化亜鉛を増量した例、酸化チタンを添加した例である。これらの例でも、比較例１と同様に硬度及び曲げ応力が低く、耐久走行試験において剥離が発生した。これらの結果から、酸化マグネシウムの代わりに、酸化亜鉛を増量したり、又は酸化チタンを添加しても効果は低く、耐久性を維持して、硬度及び曲げ応力を向上させるには、酸化マグネシウムが重要であることが分かる。一方、比較例５はメタクリル酸亜鉛を含まず、共架橋剤としてビスマレイミドを配合した例であるが、この場合もゴム硬度が低く、剥離が発生した。このように、本発明の課題に対して、汎用の金属酸化物や共架橋剤の中から何でも選択できるわけではなく、酸化マグネシウムとα，β−不飽和カルボン酸金属塩の組み合わせが特に有効であることが分かる。
【００９７】
比較例３は酸化マグネシウムを多く配合した例、比較例４はメタクリル酸亜鉛を多く配合した例である。どちらの例もゴム硬度や曲げ応力は大きく上昇したものの、耐久走行試験において亀裂が発生した。これは、酸化マグネシウムが多すぎることで分散不良となったり、メタクリル酸亜鉛が多すぎることでゴム組成物が剛直となり、耐屈曲疲労性が低下したりしたためと考えられる。酸化マグネシウムとα，β−不飽和カルボン酸金属塩はバランスよく配合する必要があることが分かる。
【００９８】
一方、酸化マグネシウムとメタクリル酸亜鉛の両方を含み、その量を適切に調整した実施例１〜９では、ゴム硬度や曲げ応力が上昇するとともに、耐久走行試験において亀裂や剥離は発生せず、耐久性が高かった。
【００９９】
実施例１及び実施例２は短繊維の種類を変更した例であるが、本願発明の構成はパラ系アラミド短繊維及びメタ系アラミド短繊維のどちらに対しても同じように効果的であった。
【０１００】
実施例３は実施例１に対して酸化マグネシウムを増量した例であるが、硬度や曲げ応力が上昇しており、効果が高まったことが分かる。
【０１０１】
実施例４は実施例３に対して、実施例７は実施例１に対してメタクリル酸亜鉛を増量した例であるが、硬度や曲げ応力が格段に高くなっており、特に効果が高かった。
【０１０２】
同じように、実施例５は実施例３に対して酸化マグネシウムを増量した例であるが、こちらも硬度や曲げ応力が格段に高くなっており、特によい結果となった。
【０１０３】
実施例６は酸化マグネシウムを多く配合し、メタクリル酸亜鉛に対する酸化マグネシウムの質量比を２．８６とした例であるが、硬度や曲げ応力の上昇は小さかった。しかしながら、耐久走行試験では剥離や亀裂は発生せず、実用上問題のない性能を有していた。
【０１０４】
実施例８は実施例３の配合から、無機充填剤としてカーボンブラックの一部をシリカに置き換えた例であるが、硬度や曲げ応力は若干上昇しており、特によい結果となった。シリカは接着性を向上させる働きもあり、より長時間の耐久走行を行った場合にも、剥離に対して抵抗力があがると期待される。
【０１０５】
実施例９は、実施例４の配合から、有機過酸化物を減量した例であるが、実施例４と比較すると、硬度や曲げ応力がやや低下した。しかし、有機過酸化物（架橋剤）が少ない場合でも、硬度や曲げ応力が高く、耐久走行試験でも、剥離や亀裂は発生せず、実用上問題のない性能であった。
【産業上の利用可能性】
【０１０６】
本発明の伝動ベルトは、耐寒性、耐熱性、接着性、耐屈曲疲労性、耐摩耗性などを要求される各種の伝動ベルト（平ベルト、Ｖベルト、Ｖリブドベルト、ラップドＶベルト、ローエッジＶベルト、ローエッジコグドＶベルト、樹脂ブロックベルトなどの摩擦伝動ベルト；歯付ベルトなどの噛み合い伝動ベルトなど）に利用できる。特に、本発明の伝動ベルトは、高い硬度及びモジュラスを有しているため、伝達動力の増大やレイアウトのコンパクト化の要求が厳しいコグドベルトや歯付ベルトなどの伝動ベルトとして好ましく利用でき、ＣＴＶ駆動用として使用されるローエッジコグドＶベルトとして特に有効に利用できる。
【符号の説明】
【０１０７】
１…伝動ベルト
２，６…補強布
３…伸張ゴム層
４…接着ゴム層
４ａ…芯体
５…圧縮ゴム層
【図１】
2018141554.tif 000006
【図２】
2018141554.tif 000007
【図３】
2018141554.tif 000008
【図４】
2018141554.tif 000009
【図５】
2018141554.tif 000010
【手続補正書】
【提出日】平成30年2月1日(2018.2.1)
【手続補正１】
【補正対象書類名】明細書
【補正対象項目名】００９２
【補正方法】変更
【補正の内容】
【００９２】
【表１】
2018141554.tif 000011